"α-β-不飽和モノカルボン酸、好ましくはアクリル酸に基づく共重合体において、共重合体がモル質量<100000g/モルを持つことを特徴とする共重合体。モル質量が25000g/モル~90000g/モル、特に30000g/モル~85000g/モル、好ましくは35000g/モル~75000g/モルであることを特徴とする請求項1に記載の共重合体。α-β-不飽和モノカルボン酸が、共重合体の全重量に基づいて、60重量~95重量、特に70重量~90重量、好ましくは75重量~85重量の重量分率を持つことを特徴とする請求項1または2に記載の共重合体。共重合体が、α-β-不飽和モノカルボン酸に加えて、共単量体としてα-β-不飽和モノカルボン酸のエステル、特にアルキルエステル及び/またはアルコキシアルキルエステルを持つことを特徴とする請求項1~3のいずれかに記載の共重合体。α-β-不飽和モノカルボン酸のエステルが、アクリル酸メチル、アクリル酸エチル、アクリル酸n-ブチル、アクリル酸イソブチル、アクリル酸メトキシエチル、アクリル酸グリシジル、メタクリル酸メチル、メタクリル酸エチル、メタクリル酸n-ブチル、メタクリル酸イソブチル、メタクリル酸メトキシエチル、メタクリル酸グリシジル、及びそれらの混合物を包含する群から選ばれることを特徴とする請求項4に記載の共重合体。エステルが、共重合体の全重量に基づいて、5重量~40重量、特に10重量~30重量、好ましくは15重量~25重量の重量分率を持つことを特徴とする請求項4または5に記載の共重合体。共重合体がα-β-不飽和モノカルボン酸とα-β-不飽和モノカルボン酸のエステルの共重合体であることを特徴とする請求項1~6のいずれかに記載の共重合体。共重合体が溶液付加共重合体または溶液共重合体の形であることを特徴とする請求項1~7のいずれかに記載の共重合体。共重合体が60°C~140°C、特に80°C~120°C、好ましくは100°C~120°Cのガラス転移温度を持つことを特徴とする請求項1~8のいずれかに記載の共重合体。共重合体が5g/10分~50分g/10分、特に10g/10分~45g/10分、好ましくは15g/10分~30g/10分のメルトフローインデックスを持つことを特徴とする請求項1~9のいずれかに記載の共重合体。共重合体が水性pH中性環境で及び/または水性アルカリ性環境で崩壊可能または溶解可能または実質的に溶解可能であることを特徴とする請求項1~10のいずれかに記載の共重合体。共重合体が、衝撃改質剤、好ましくはカルボキシル基に対して反応性の衝撃改質剤、好ましくはエポキシ基及び/またはアミノ基を持つ衝撃改質剤を与えられているか、またはそれを配合されていることを特徴とする請求項1~11のいずれかに記載の共重合体。衝撃改質剤が衝撃改質剤を与えられているか、またはそれを配合されている共重合体の全重量に基づいて、10重量~40重量、特に12重量~30重量、好ましくは15重量~25重量の重量分率を持つことを特徴とする請求項12に記載の共重合体。請求項1~13のいずれかに記載の共重合体を製造するための方法において、α-β-不飽和モノカルボン酸、好ましくはアクリル酸、及び共単量体、好ましくはα-β-不飽和モノカルボン酸のエステルが、溶液中で共重合されることを特徴とする方法。請求項1~11のいずれかに記載の共重合体と衝撃改質剤を含むことを特徴とする共重合体化合物。特に請求項15に記載の共重合体化合物を製造するための方法において、共重合体が、剪断力の作用下で衝撃改質剤と溶融状態で混合され、共重合体と衝撃改質剤の割合が、好ましくは共重合体が連続相を形成しかつ衝撃改質剤が不連続相を形成するように選ばれることを特徴とする方法。1.実施例:アクリル酸とアクリル酸ブチルの共重合ガラス温度計、らせんコイル凝縮器、及び攪拌器を備えた2リットルの容量を持つ三口フラスコが、温浴内に置かれた。フラスコは、次いで200gのエタノール、40gのアクリル酸ブチル、160gのアクリル酸、及び1.5gのα-メチルスチレン二量体を充填された。温浴は約83°Cの温度に設定され、攪拌器は160回転/分の速度に設定された。約77°Cの材料温度で、3gのPerkadoxLB75開始剤が添加された。材料の温度は、続く30分で83°Cの最大値に上昇し、その後、それは77°Cの温度に低下した。4時間後、重合は終わった。溶剤は100°Cで減圧オーブン内で蒸発された。得られた試料は、次いで約220°Cのオーブン内で半時間の間、乾燥された。この方法で製造された共重合体の持つ性質は以下の通りであった:遊離カルボキシル基の分率:40.8共重合体の全重量に基づいてM:46000g/モルMn:17000g/モルTg:108°C220°Cで60rpmでの15分後のBrabenderトルク:580kpmキロポンドメーター200°C/5kgでのメルトインデックス:8.3g/10分2.水溶性アクリル酸系重合体表1中の記号の意味:PAAm:ポリアクリルアミドPAA:ポリアクリル酸PMAA:ポリメタクリル酸Tg:ガラス転移温度表1は、従来技術から既知の水溶解性アクリル酸系重合体がそれらの加工温度で不安定であるという欠点を持つことを示す。対照的に、本発明の共重合体の特別な利点は、それらが問題なしに熱可塑的に加工させることができること、さらに水溶解性であることまたはいかなる場合でも水中で崩壊可能であることであるこれに関しては、以下の表2及び3も参照されたい。3.ガラス転移温度及び本発明の共重合体の水溶解性表2中の記号の意味:S:水膨潤可能または水による洗浄で除去可能SC:透明溶液I:溶解不可MEA:アクリル酸メトキシエチルBA:アクリル酸ブチルAA:アクリル酸MA:アクリル酸メチルBMA:メタクリル酸ブチルIBMA:メタクリル酸イソブチルEMA:メタクリル酸エチルMMA:メタクリル酸メチルPAA:ポリアクリル酸PMAA:ポリメタクリル酸Tg:ガラス転移温度表2に記載された結果は、第一に、本発明の共重合体共重合体1~7が大部分は水溶解性であるか、または少なくとも水膨潤可能もしくは水での洗浄により除去可能であることを示す。第二に、その結果はまた、本発明の共重合体がそれらの分解温度より十分に低いガラス転移温度で顕著であり、それにより例えば押出適性のような熱可塑性加工性を改善し、または実際にこの加工性を可能にする。特に、大多数に基づいて、本発明の共重合体は、通常の単独アクリル系重合体単独重合体8及び9のガラス転移温度より低いガラス転移温度で顕著であり、それによりこれらの単独アクリル酸系重合体と比べたときのそれらの熱可塑性加工性を明確に改善する。4.他の水溶解可能な共重合体表3中の記号の意味:S溶解可能R迅速に溶解可能C溶液透明Tわずかに濁った溶液Tp部分的に溶解Tg:ガラス転移温度Mw:モル質量Mn:数平均モル質量d:モル質量分布の幅RT:室温MFI:メルトフローインデックス上の表3の遊離カルボキシル基の百分率分率は、共重合体の全重量に関する。上の表3に示された分子量分布の幅dは、モル質量または分子量の数平均質量または数平均分子量に対する比である。上の表3に報告されたメルトフローインデックスMFIは、10kgの付与された負荷下で200°Cの温度で測定された。表3に表わされたデータはまた、本発明の共重合体が完全に水溶解可能であるかまたは少なくとも水崩壊可能であり、同時に安定性限界以下で溶融を可能にするガラス転移温度を持つことを証明する。5.モル質量の決定本発明の共重合体のモル質量は、ゲル浸透クロマトグラフィーGPCにより決定され、THPの溶液中の共重合体の溶離容積は、THFの溶液中の参照標準重合体の溶離容積と比較されている。使用されたクロマトグラフィーのカラムは、ShodexからのGPCカラムであり、KontronHPLCUV検出器430が使用された標準::PSSReadyCal.Standards、PolymerStandardsService,Mainzからの高分子、モレキュラーシーブUnionCarbidetype4A,evaluationPSSWin-GPC。"